ТЕРМООТВЕРЖДЕННЫЕ ПЕНОМАТЕРИАЛЫ И СПОСОБ ИХ ИЗГОТОВЛЕНИЯ

1. Способ изготовления твердого термоотвержденного пеноматериала, включающий следующие последовательные стадии
(а) обеспечение наличия вспениваемой и термоотверждающейся композиции, содержащей:
сахар,
кислотный катализатор, выбираемый из сильных кислот, фосфорной кислоты и неорганических солей, создающих кислую среду, при этом концентрация сильных кислот является равной, по меньшей мере, 0,1 н., концентрация фосфорной кислоты является равной, по меньшей мере, 0,1 моль/л, а концентрация неорганических солей, создающих кислую среду, является такой, чтобы значение рН композиции было бы меньшим или равным 3, причем неорганические соли, создающие кислую среду, выбирают из сульфатов, нитратов, хлоридов и бромидов алюминия, галлия, меди, цинка, серебра, никеля, железа и свинца,
(b) введение вспениваемой и термоотверждающейся композиции в пресс-форму или нанесение вспениваемой композиции на опору в виде пленки с толщиной, равной, по меньшей мере, 1 мм,
(с) нагревание вспениваемой и термоотверждающейся композиции до температуры, равной, по меньшей мере, 140°С, в целях получения блока твердого термоотвержденного пеноматериала.
2. Способ по п. 1, отличающийся тем, что в случае выбора кислотного катализатора из группы сильных кислот и фосфорной кислоты, молярное соотношение кислота/сахар будет составлять менее, чем 1/6, предпочтительно находиться в диапазоне от 1/40 до 1/8, в частности, от 1/35 до 1/9, а в идеальном случае от 1/34 до 1/10.
3. Способ по пп. 1 или 2, отличающийся тем, что толщина пленки является равной, по меньшей мере, 2 мм, предпочтительно равной, по меньшей мере, 5 мм, а, в частности, равной, по меньшей мере, 10 мм.
4. Способ по любому одному из предшествующих пунктов, отличающийся тем, что блок твердого термоотвержденного пеноматериала представляет собой плиту.
5. Способ по любому одному из предшествующих пунктов, отличающийся тем, что вспениваемая композиция содержит, самое большее, 60% (масс.), предпочтительно, самое большее, 25% (масс.), более предпочтительно, самое большее, 15% (масс.), а, в частности, самое большее, 5% (масс.), воды.
6. Способ по любому одному из предшествующих пунктов, отличающийся тем, что сахар представляет, по меньшей мере, 70%, предпочтительно, по меньшей мере, 80%, а, в частности, по меньшей мере, 90%, от массы сухого вещества вспениваемой композиции.
7. Способ по любому одному из предшествующих пунктов, отличающийся тем, что сахар выбирают из восстанавливающих сахаров и невосстанавливающих сахаров, предпочтительно из восстанавливающих сахаров.
8. Способ по п. 7, отличающийся тем, что сахар является восстанавливающим сахаром, выбираемым из глюкозы и гидролизатов крахмала.
9. Способ по п. 1, отличающийся тем, что концентрация сильной кислоты находится в диапазоне от 0,1 до 1,5 н, предпочтительно от 0,15 до 1,2 н, а, в частности, от 0,2 до 1,0 н.
10. Способ по любому одному из предшествующих пунктов, отличающийся тем, что вспениваемая композиция в дополнение к этому содержит вплоть до 20% (масс.), предпочтительно вплоть до 10% (масс.), при расчете на массу сухого вещества совокупной вспениваемой композиции, одного или нескольких неорганических или органических наполнителей.
11. Твердый пеноматериал, способный получаться при использовании способа по любому одному из предшествующих пунктов.
3
12. Твердый пеноматериал по п. 11, отличающийся тем, что он демонстрирует плотность в диапазоне от 30 до 60 кг/м.
13. Твердый пеноматериал по пп. 11 или 12, отличающийся тем, что он демонстрирует наличие пористости с замкнутыми порами.
14. Твердый пеноматериал по пп. 11-13, отличающийся тем, что средний диаметр пор согласно определению при использовании рентгеновской томографии находится в диапазоне от 100 до 800 нм.
15. Применение композиции, содержащей
сахар,
кислотный катализатор, выбираемый из сильных кислот, фосфорной кислоты и неорганических солей, создающих кислую среду,
в качестве вспениваемой и термоотверждающейся композиции для изготовления теплоизолирующей продукции, относящейся к типу пеноматериала.